(57)【要約】【課題】樹脂に紫外線吸収剤を配合することなく、金属反射膜を有する照明器具反射部材の耐候性を高めることが可能な方法を提供する。【解決手段】光源反射用の金属反射膜部分を有する照明器具反射部材において、金属反射膜以外にもクリア塗料を塗工してクリア塗膜を形成することで、反射部材の耐候性を改善する方法。クリア塗料は塗膜形成用樹脂成分とともに、紫外線吸収剤を含む。紫外線吸収剤が、ベンゾトリアゾール系紫外線吸収剤、ベンゾフェノン系紫外線吸収剤、サリチレート系紫外線吸収剤、ヒンダードアミン系紫外線吸収剤から選ばれる少なくとも１種である。【選択図】  図１
2004184855.tif 000002
【特許請求の範囲】
【請求項１】
光源反射用の金属反射膜部分を有する照明器具反射部材において、金属反射膜以外にもクリア塗料を塗工してクリア塗膜を形成することで、反射部材の耐候性を改善する方法。
【請求項２】
塗膜形成用樹脂成分とともに、紫外線吸収剤を含むクリア塗料を使用することを特徴とする請求項１に記載の方法。
【請求項３】
紫外線吸収剤が、ベンゾトリアゾール系紫外線吸収剤、ベンゾフェノン系紫外線吸収剤、サリチレート系紫外線吸収剤、ヒンダードアミン系紫外線吸収剤から選ばれる少なくとも１種であることを特徴とする請求項２に記載の方法。
【請求項４】
紫外線吸収剤が、塗膜形成用樹脂成分１００重量部に対し、０．１〜１０重量部の量で含まれていることを特徴とする請求項２または３に記載の方法。
【発明の詳細な説明】
【０００１】
【発明の技術分野】
本発明は、金属反射膜を有する照明器具反射部材において、反射面の酸化を防止すると同時に、金属反射膜以外の部分の耐候性を改善することが可能なクリア塗料および該塗料を用いた照明器具反射部材に関する。
【０００２】
【発明の技術的背景】
通常、蛍光灯その他の照明器具には、光源の背後あるいは側方に反射部材が備えられている。この反射部材は、光源（蛍光ランプ、白熱灯など）から後方ないし側方灯に、目的外の方向に発せられた可視光線を反射させて前方等目的の方向に向けることにより、直接的に照明器具の明るさを高める働きをしている。
【０００３】
このような照明器具の中には、天井埋め込み型のものがあり、このような天井埋め込み型の反射部材は通常ダウンライトハウジングと呼ばれている。このダウンライトハウジングでは、蛍光灯や白熱灯などの光を反射するために、▲１▼基材であるプラスチック材料そのものに高反射率を持たせて反射させるものと、▲２▼アルミ蒸着を利用し反射させるものの２種類がある。
【０００４】
▲１▼の場合は樹脂そのものが露出しているために、かかる樹脂の耐候性が必要になるのはもちろん、▲２▼場合に関しても、全面にアルミ蒸着を施すわけではなく、アルミ蒸着されていない部分（天井と同一面となるひだ（くぼみの部分）はアルミ蒸着されると乱反射の原因となるので、通常蒸着されない）も同様に耐候性が必要とされる。
【０００５】
従来、耐候性を向上させるためには、樹脂に紫外線吸収剤（ＵＶＡ、ＨＡＬＳなど）を練り混むことが行われてきた。しかしながらこの方法では、紫外線吸収剤の効果を充分に発現するためには、紫外線吸収剤の添加量を多くしなければならず、しかも表面の紫外線吸収剤しか有効に機能していないため、利用効率が低く、しかも、添加量が多くなればその分、コストがアップすることになる。また、紫外線吸収剤などの添加により、たとえば、樹脂自体の耐熱性（ＨＤＴ）や耐薬品性が低下したり、滞留特性、特に、色調（物性、黄変）が悪くなったり、再生（リサイクル）特性（色調、物性等）が悪くなったりするという問題点もあった。
【０００６】
このような状況の下、樹脂に配合することなく、耐候性を高めることが望まれていた。
なお、このような照明器具の耐熱性を向上させる試みとして、特開２００２−６１２３号公報（特許文献１）には、反射部材表面の酸化チタンなどの金属酸化物（スピネル）層および高屈折率酸化物層を設けることが開示され、および特開２０００−３１５４１１号公報（特許文献２）には反射部材表面の酸化チタン粒子を含む樹脂層を設けることが開示されている。しかしながら、これらの文献は単に耐熱性や耐久性を向上させるためのものであり、本発明の目的とする耐候性を向上する手法について何ら開示するものではない。
【０００７】
【特許文献１】
特開２００２−６１２３号公報
【特許文献２】
特開２０００−３１５４１１号公報
【０００８】
【発明の目的】
本発明はこのような従来技術に伴う問題点を解消すべく、なされたものであり、すなわち、樹脂に紫外線吸収剤を配合することなく、金属反射膜を有する照明器具反射部材の耐候性を高めることが可能な方法を提供することを目的としている。
【０００９】
【発明の概要】
本発明は、光源反射用の金属反射膜部分を有する照明器具反射部材において、金属反射膜以外にもクリア塗料を塗工してクリア塗膜を形成することで、反射部材の耐候性を改善する方法に関する。
前記クリア塗料として、塗膜形成用樹脂成分とともに、紫外線吸収剤を含むものが好適に使用される。
【００１０】
紫外線吸収剤としては、ベンゾトリアゾール系紫外線吸収剤、ベンゾフェノン系紫外線吸収剤、サリチレート系紫外線吸収剤、ヒンダードアミン系紫外線吸収剤から選ばれる少なくとも１種が好適である。
紫外線吸収剤が、塗膜形成用樹脂成分１００重量部に対し、０．１〜１０重量部の量で含まれていることが好ましい。
【００１１】
【発明の具体的説明】
以下、本発明について、具体的に説明する。
本発明は、光源反射用の金属反射膜部分を有する照明器具反射部材において、金属反射膜以外にもクリア塗料を塗工してクリア塗膜を形成することで、反射部材の耐候性を改善する方法に関する。
【００１２】
前記クリア塗料として、塗膜形成用樹脂成分とともに、紫外線吸収剤を含むものが好適に使用される。
照明器具反射部材としては、可動式（携帯式）、卓上式、据え置き型、天井埋め込み型のいずれの照明器具にも適用することが可能である。また、その形状は、照明器具の大きさ、形状、ランプ（電球）の大きさ、形、種類等に応じて適宜選択される。
【００１３】
このような本発明に係る照明用反射部材を、図１に参照しながらさらに詳細に説明する。
図１は、天井埋め込み式の照明器具反射部材の概略断面図を示す。
図１の照明器具反射部材は、ランプ３を下向きに設ける載置部４を有し、このライトは反射するとともに、ランプを反射する笠体５とを備え、複数箇所で天井の開口部に取り付けるつば部６を有する。ランプは、反射部材に着脱可能に据え付けられたソケットを通して、点灯回路基板またはオン−オフスイッチと電気的に接続し、点灯・消灯できるようになっている（図示せず）。
【００１４】
このような反射部材の基材としては、通常、公知のエンジニアリングプラスチックが使用され、具体的にはポリアミド（ＰＡ）、ポリアセタール（ＰＯＭ）、ポリブチレンテレフタレート（ＰＢＴ）、ポリエチレンテレフタレート（ＰＥＴ）、シンジオタクチック・ポリスチレン（ＳＰＳ）、ポリフェニレンサルファイド（ＰＰＳ）、ポリエーテルエーテルケトン（ＰＥＥＫ）、液晶ポリマー（ＬＣＰ）、フッ素樹脂、ポリエーテルニトリル（ＰＥＮ）、ポリカーボネート（ＰＣ）、変性ポリフェニレンエーテル（ｍＰＰＥ）、ポリサルホン（ＰＳＦ）、ポリエーテルサルホン（ＰＥＳ）、ポリアリレート（ＰＡＲ）、ポリアミドイミド（ＰＡＩ）、ポリエーテルイミド（ＰＥＩ）、熱可塑性ポリイミド（ＰＩ）、ポリアクリル（ポリメタクリルなど）、ＡＢＳ（アクリロニトリル・ブタジエン・スチレン）、ポリスチレン、ＡＳ（アクリロニトリル・スチレン）、ポリウレタン、ポリ塩化ビニル、ポリエチレンなどの熱可塑性樹脂、不飽和ポリエステルなどの熱硬化性樹脂などが使用される。このうち、本発明では、低荷重の荷重たわみ温度が６０℃以上の樹脂、キセノン耐候性試験機にて３００時間照射後の変色が色差（ΔＥ＊値）で１．０以上の樹脂、光線反射率が３０％以上あるいは光線透過率が３０％以上の樹脂のときその効果が強く発揮され、具体的には、（ポリブチレンテレフタレート、ポリエチレンテレフタレート、ポリカーボネート、変性ポリフェニレンエーテル、ポリアミド、ポリアセタール、シンジオタクチック・ポリスチレン）が好適である。
【００１５】
これらは、通常、充填剤、紫外線吸収剤、難燃剤、着色剤、熱安定剤、帯電防止剤などの各種添加剤を含んでいてもよい。
このような基体の成型方法は特に制限されるものではないが、射出成形に限らず、いかなる成形方法、たとえば真空成形、押し出し成形が適用可能である。
このような反射部材は、その笠体表面が光を反射しうるような光沢を有しているか、あるいは笠体表面の全面または一部に、金属反射膜を有している。このような金属反射膜を構成する金属としては通常、アルミニウムが採用されるが、特に限定されるものではない。このような金属反射膜は、通常、気相蒸着によって形成されるが、溶射やめっきなどその他の方法を採用することも可能である。
【００１６】
このような金属反射膜の膜厚としては、光を有効に反射できる程度の厚さを有していれば特に制限されるものではなく、通常１〜５０μｍ程度の範囲にあればよい。
本発明では、かかる金属反射膜表面に、クリア塗料を塗工してクリア塗膜を形成するとともに、金属反射膜が形成されていない部分にも、クリア塗膜が形成されている。
【００１７】
金属反射膜が形成されていない部分としては、前記したつば部６（天井と同一面となるひだ部ともいう）や、電灯（ランプ）載置部およびその近傍などが挙げられる。
このようにクリア塗膜が形成されていると、金属反射膜の酸化が抑制されるとともに、反射膜が形成されていない、基材がむき出しの部分の耐候性や耐熱性を高めることが可能であり、きわめて耐候性にすぐれた反射部材を得ることができる。このように反射面以外にも、上記したクリア塗膜を形成しておくと、反射面以外の部分の光による変色を効率的に抑制できる。なお、クリア塗膜を形成しておかないと、露出部分が光により変色したり、またこの変色を抑制するために樹脂組成に紫外線吸収剤を添加したり、あるいは樹脂そのものを耐候性の良いたとえばアクリルなどを使用したりしても、アクリル樹脂などは耐熱性や耐薬品性が不十分であることが多く、樹脂に紫外線吸収剤などを添加すると、耐熱性（ＨＤＴ）を下げたり、滞留特性、特に”色調（物性、黄変）”を悪くしたり、再生特性（色調、物性等）を悪くしたりすることがある。
【００１８】
クリア塗料の塗工方法としては、特に制限されるものでなく、ロールコート法、スピンコート法、ディップ法、スプレー噴霧法、刷毛塗り法などを特に制限なく採用できる。
塗工後の塗膜は、必要に応じて、乾燥（熱硬化性樹脂が含まれている場合は、硬化処理）され、クリア塗膜が形成される。
【００１９】
このようなクリア塗膜の膜厚は、特に制限されるものではないものの、通常、１〜５００μｍ、好ましくは５〜１００μｍ程度の範囲にあればよい。
クリア塗料を用いて形成されたクリア塗膜の全光線透過率は、通常、８０％以上であるが、基材樹脂の種類や用途に、使用環境に応じて、８０％以下でも使用可能な場合もある。
【００２０】
また、紫外線がクリア層で減衰されるために基材までの到達は激減し、基材自体に耐候性処方を施さなくても製品としての耐候性能を満足することができる。
さらに、樹脂に紫外線吸収剤を練りこむ場合に比べて、紫外線吸収剤の使用量が圧倒的に少ない量であっても同じ耐候性を示すので、コスト的に低く押さえることができる。
【００２１】
さらに本発明のように特定の塗料からなるクリア塗膜を形成しておけば、基材（樹脂）には紫外線吸収剤の添加が必要とされず、このため紫外線吸収剤が添加されない通常の材料が基材として使用可能となる。
クリア塗料は、本発明のように反射用のアルミ蒸着を利用した照明用反射部材の他に、プラスチック材料そのものに高反射率を持たせて反射させる照明用反射部材の表面に塗布・形成することも可能である。
【００２２】
［クリア塗料］
本発明では、クリア塗料として、塗膜形成用樹脂成分が主成分として含まれるものが使用される。
塗膜形成用樹脂成分
塗膜形成用樹脂成分としては、可視光線に対する吸収が小さく実質的に透明な樹脂であれば特に制限されるものはなく、熱可塑性樹脂であっても、熱硬化性樹脂であってもよい。
【００２３】
具体的には、ポリカーボネート、ポリアクリル（ポリメタクリルなど）、ＡＢＳ（アクリロニトリル・ブタジエン・スチレン）、ポリスチレン、ＡＳ（アクリロニトリル・スチレン）、ポリエステル（ポリエチレンテレフタレート、ポリブチレンテレフタレートなど）、ポリウレタン、ポリ塩化ビニル、ポリエチレンなどの熱可塑性樹脂、
不飽和ポリエステルなどの熱硬化性樹脂などが好適である。
【００２４】
クリア塗料として使用される場合、上記塗膜形成成分のみであってもよく、さらに必要に応じて紫外線吸収剤が含まれていてもよい。
紫外線吸収剤
紫外線吸収剤としては、ベンゾトリアゾール系紫外線吸収剤、ベンゾフェノン系紫外線吸収剤、サリチレート系紫外線吸収剤、ヒンダードアミン系紫外線吸収剤などが挙げられる。
【００２５】
ベンゾトリアゾール紫外線吸収剤としては、具体的には２−（２’−ヒドロキシ−５’−メチルフェニル）ベンゾトリアゾール、２−（２’−ヒドロキシ−５’−ｔ−ブチルフェニル）ベンゾトリアゾール、２−（２’−ヒドロキシ−５’−ｔ−オクチルフェニル）ベンゾトリアゾール、２−（２’−ヒドロキシ−３’，５’−ジ−ｔ−ブチルフェニル）ベンゾトリアゾール、２−（２’−ヒドロキシ−３’，５’−ジ−アミルフェニル）ベンゾトリアゾール、２−（２’−ヒドロキシ−３’−ドデシル−５’−メチルフェニル）ベンゾトリアゾール、２−（２’−ヒドロキシ−３’，５’−ジクミルフェニル）ベンゾトリアゾール、２，２’−メチレンビス［４−（１，１，３，３−テトラメチルブチル）−６−（２Ｈ−ベンゾトリアゾール−２−イル）フェーノル］などが挙げられる。このようなベンゾトリアゾール系紫外線吸収剤は、たとえばアメリカンサイアナミッド社からＵＶ５４１１として市販されている。またベンゾフェノン系紫外線吸収剤は、たとえばサイナミット社からＵＶ５３１として市販されている。さらにサリチレート系紫外線吸収剤としては、たとえばフェニルサリチレート、ｐ−ｔ−ブチルフェニルサリチレート、ｐ−オクチルフェニルサリチレートなどが挙げられる。
【００２６】
ヒンダードアミン系紫外線吸収剤としては、Ｓｍｏｌ  ＬＳ−７７０（三共）、アデスカスタブＬＡ−７７（旭電化）、スミソープ５７７（住友化学）、バイオソープ０４（共同薬品）、Ｃｈｉｍａｓｓｏｒｂ  ９４４ＬＤ（Ｃｉｂａ  ｓｐｅｃｉａｌｔｙ）、Ｔｉｎｕｖｉｎ  ６２２ＬＤ（Ｃｉｂａ  ｓｐｅｃｉａｌｔｙ）、バイオソープ０３（共同薬品）、Ｔｉｎｕｖｉｎ  １４４、アデスカスタブＬＡ−５７（旭電化）、アデスカスタブＬＡ−６２（旭電化）、アデスカスタブＬＡ−６７（旭電化）、アデスカスタブＬＡ−６３（旭電化）、アデスカスタブＬＡ−６８（旭電化）、アデスカスタブＬＡ−８２（旭電化）  、アデスカスタブＬＡ−８７（旭電化）、Ｇｏｏｄｒｉｔｅ  ＵＶ−３０３４（Ｇｏｏｄｒｉｃｈ）などが挙げられる。
【００２７】
これらのうち、透明なものが好ましい。
これらの紫外線吸収剤は、塗膜形成用樹脂成分１００重量部に対して、０．１〜１０重量部、好ましくは０．５〜５重量部の量で使用される。
その他成分
上記塗膜形成用樹脂成分と必要に応じて紫外線吸収剤とから、本発明に係るクリア塗料は調製されるが、本発明の目的を損なわない範囲で溶媒、硬化剤（反応硬化型の場合）、硬化触媒（熱硬化性樹脂の場合）、充填剤などが含まれていてもよい。
【００２８】
具体的には、染・顔料、防錆剤、防カビ剤、補強材、難燃剤、帯電防止剤、撥水剤等が挙げられる。
また、クリア塗料は、それ自体が流動性を有する場合、そのまま使用することができるが、適宜所望の濃度に希釈してもよい。
溶媒としては、塗膜形成成分を溶解しうるものであれば特に制限されるものではなく、公知のものを特に制限なく使用することが可能である。
【００２９】
【発明の効果】
本発明によれば、樹脂に紫外線吸収剤を練りこまず、金属反射膜の酸化防止のためにコーティングとして利用されるクリア塗膜を形成する際に、予め紫外線吸収剤を混ぜたクリア塗料を使用することによって、紫外線吸収剤が練り込まれた樹脂のものよりも安価で且つ同等の耐候性能を示す照明器具反射部材が得られるとともに、金属反射膜の酸化を有効に抑制することができる。
【００３０】
【実施例】
以下、本発明を実施例によりさらに詳細に説明するが、本発明はこれらの実施例になんら限定されるものではない。
【００３１】
【実施例１、２および比較例１〜３】
基材：
基材として、日本ジーイープラスチックス（株）製、ポリブチレンテレフタレート（ＶａｌｏｘＴＭ  ３１０−ＳＥ０）を使用し、射出成型機を使用して、５０ｍｍ  ｘ  ５０ｍｍ  ｘ３ｍｍの板状試験片を作製した。なお、比較例２および３では、この基材樹脂中には、表１に示されるように２−（２−ヒドロキシ−５−オクチルフェニル）−ベンゾトリアゾ−ル（サンケミカル社製、商品名ＵＶ５４１１）が含まれている。
【００３２】
金属膜：なし
クリア塗料：大橋化学工業株式会社製、ポリナールＮｏ．８００
（クリア塗料の樹脂：２液反応硬化型  アクリル・ウレタン塗料）に表１の量比となるように、２−（２−ヒドロキシ−５−オクチルフェニル）−ベンゾトリアゾ−ル（サンケミカル社製、商品名ＵＶ５４１１）を含む塗料を調製した。
【００３３】
得られたクリア塗料を、（スプレーガン）を用いて、上記基材表面に塗工し、乾燥して、（１０）μｍ厚のクリア塗膜を形成した。
こうして得られたクリア塗膜付基材を以下に示す条件で、紫外線を照射し、耐候性を照射前後の色差（ΔＥ＊）を色差計で評価した。
耐候性試験：
耐候性試験機としてアトラスＣｉ６５を使用し、フィルターとしてボロシリケイト／ボロシリケイトを使用し、照射照度０．３５Ｗ／ｍ２、照射時間３００時間、ブラックパネル温度８９℃、で照射した。
【００３４】
結果を表１に示す。
【００３５】
【表１】
2004184855.tif 000003
【図面の簡単な説明】
【図１】本発明に係る照明器具反射部材の一実施例の概略断面図を示す。
【符号の説明】
１・・・照明器具反射部材
３・・・ランプ
４・・・載置部
５・・・笠体
６・・・つば部
【図１】
2004184855.tif 000004